МЕЗОПОРИСТЫЙ АКТИВИРОВАННЫЙ УГЛЕРОД

1. Способ получения мезопористой частицы углерода, включающий следующие операции:
обеспечение, по крайней мере, одной частицы, которая является или углеродом или предшественником углерода;
покрытие частицы углерода или его предшественника наночастицами металла и/или окиси металла или их предшественников,
если покрытие является предшественником наночастиц, терморазложение предшественника для формирования наночастиц;
если частица - предшественник углерода, карбонизацию частицы;
каталитическую активацию углерода, по меньшей мере, одним процессом активации для формирования мезопористой частицы углерода с внешними мезопорами, которые имеют размеры в диапазоне от приблизительно 2 нм до приблизительно 50 нм.
2. Способ по п.1, в котором наночастицы представляют собой окислы металлов.
3. Способ по п.2, в котором окисел металла представляет собой окись никеля, железа, кобальта или титана или их комбинацию.
4. Способ по п.1, в котором операция каталитической активации включает обработку нагретой частицы углерода паром, моноокисью углерода, двуокисью углерода или их комбинацией.
5. Способ по любому из предшествовавших пунктов, в котором большинство мезопор имеют размеры в диапазоне от приблизительно 2 нм до приблизительно 50 нм.
6. Способ по п.1, в котором активация формирует мезопористые частицы углерода с объемом пористости, включающим больше чем приблизительно 50% мезопор.
7. Способ по п.1, в котором активация формирует мезопористые частицы углерода с объемом пористости, включающим больше чем приблизительно 35% мезопор.
8. Способ по п.1, в котором наночастицы металла/оксида металла или их предшественников суспендированы в растворителе, и в котором способ далее включает операцию испарения растворителя перед операцией каталитической активации.
9. Способ по п.1, в котором обеспечено множество частиц углерода.
10. Способ по п.1, далее включающий измельчение мезопористых частиц углерода.
11. Способ по п.1, далее включающий операцию формирования слоя путем внесения суспензии или раствора множества мезопористых частиц углерода и связующего вещества на поверхность и удаления жидкого носителя.
12. Способ по п.11, далее включающий операцию уплотнения слоя.
13. Способ получения мезопористой частицы углерода, включающий следующие операции:
обеспечение, по крайней мере, одной частицы, которая является или углеродом или предшественником углерода;
покрытие частицы углерода предшественником органометаллической наночастицы; и,
если частица представляет собой предшественник углерода, тогда карбонизацию частицы для формирования частицы углерода, покрытой органометаллическими наночастицами, и затем каталитическую активацию углерода для формирования мезопористой частицы углерода с мезопорами, которые имеют размеры в диапазоне от приблизительно 2 нм до 50 нм, или,
если частица представляет собой частицу углерода, тогда активацию частицы для сопутствующего формирования металлоорганической наночастицы, которая, в свою очередь, формирует мезопористую частицу углерода с мезопорами, которые имеют размеры в диапазоне от приблизительно 2 нм до приблизительно 50 нм.
14. Способ по п.13, в котором металлоорганический предшественник является ацетилацетонатами металла или ацетатами металла.
15. Способ по п.13 или 14, в котором в операции покрытия предшественник суспендирован в растворителе.
16. Углеродный материал, состоящий, по существу, из первой совокупности мезопористых частиц углерода, имеющих, по существу, подобные размеры, при этом мезопоры имеют размеры в диапазоне от приблизительно 2 нм до приблизительно 50 нм.
17. Материал по п.16, дополнительно включающий связующее вещество.
18. Электрод, включающий:
токоприемник, и
материал по п.16 или 17, находящийся в электрическом контакте с токоприемником.
19. Использование материала по п.16 в электрохимическом устройстве, устройстве для хранения водорода, фильтрационном устройстве или каталитической подложке.
20. Использование материала по п.16 в конденсаторе, батарее или топливном элементе.